Способ получения эластичных зарядов с низким импульсом взрыва
METHOD OF PRODUCING FLEXIBLE CHARGES WITH LOW EXPLOSION PULSE

В последние годы при проведении различных видов металлообработки все шире применяются высокие и сверхвысокие давления, для получения которых весьма перспективным является использование энергии взрыва взрывчатых веществ. Существует целый ряд различных видов металлообработки с помощью взрыва, таких, как штамповка, сварка, упрочнение, резание, клепка, гравирование, прессование металлических порошков и др.
Многообразие видов взрывной металлообработки, а также форм обрабатываемых деталей, требует создания специфических по взрывчатым и физико-механическим свойствам ВВ. Однако в отечественной промышленности применяются, в основном, такие штатные ВВ, как насыпной гексоген, аммонит №6 ЖВ в смеси с аммиачной селитрой, детониты, детонирующий шнур, сплав ТГ-50 и др.
Для штатных и разработанных в последнее время эластичных (см. авт. свид. № 1841220, заявка 1505054), пластичных (термопластичных) и низкоимпульсных ВВ (авт. свид. №1841172, заявка 984316), как правило, применяют или водно-суспензионную технологию, или процесс приготовления состава из растворителей.
При изготовлении составов водно-эмульсионным способом вначале готовят суспензию ВВ в воде, затем приготавливают связку-раствор высокополимера в органическом растворителе, приливают к суспензии, и готовят состав в течение 1,5-2,0 часов при температуре 80-90°C, а затем готовый состав фильтруют, сушат и при необходимости вальцуют. Процесс ведут при повышенных температурах.
В случае приготовления низкоимпульсных листовых составов высокоимпульсное ВВ растворяют в органическом растворителе, низкоплотную пористую основу пропитывают полученным раствором, затем следуют процессы кристаллизации ВВ в порах основы, сушки, покрытия готовых листов защитной пленкой (раствором высокомолекулярного соединения в органическом растворителе) и окончательной сушки.
Как видно из вышесказанного, для способов получения многих ВВ для взрывной обработки металлов обязательно применение растворителей, причем в больших количествах, процессы часто идут при повышенных температурах, длительны по времени, что зачастую является неудобным.
Предлагаемое изобретение позволяет устранить указанные недостатки и дает возможность получать по упрощенной технологии для некоторых видов металлообработки низкоимпульсный эластичный взрывчатый материал со скоростью детонации 2000-4000 м/сек.
Способ получения низкоимпульсного эластичного взрывчатого материала состоит в следующем: вначале готовят активаторную смесь, т.е. при нормальной температуре смешивают жидкотекучие компоненты - сложный полиэфир, катализатор, эмульгатор, регуляторы размера пор и степени сшивания полимера, воду. Полученную активаторную смесь перемешивают с высокобризантным ВВ, и ко всей массе добавляют вспениватель. Для придания зарядам эластичности и улучшения восприимчивости к детонации в состав вводятся дополнительно пластификатор и тяжелая добавка. С целью получения зарядов требуемой конфигурации и размеров тщательно перемешанную смесь выкладывают в формы, где при нормальных температурах происходит самопроизвольное вспенивание состава, а затем полимеризация и отверждение его. Регулирование толщины заряда производят путем поджатия вспененного состава специальной пластиной. Готовый низкоимпульсный эластичный взрывчатый материал представляет собой пористые заряды. Данный способ является простым в технологическом отношении и может быть осуществлен на имеющемся оборудовании.
В качестве примера можно привести способ получения взрывчатого материала, состоящий в следующем: готовят активаторную смесь, т.е. смешивают сложный полиэфир 2200, диметилбензиламин, ОП-10, ализариновое масло, вазелиновое масло, дистиллированная вода. К смеси добавляют пластификатор - глицерин.
Тэн, предварительно смешанный с тяжелой добавкой - окисью хрома, перемешивают с активаторной смесью. Ко всей массе добавляют толуилендиизоцианат, и вновь все тщательно перемешивают. Смесь выкладывают в формы из органического стекла и через 8-10 минут после окончания вспенивания поджимают специальной пластиной до нужной высоты.
3
Полученные таким способом заряды содержат 65-75% ТЭНа, являются прочными и эластичными. Скорость детонации зарядов при толщине 12 мм и плотности 0,9-1,0 г/см составляет 2500-2850 м/сек. Детонация зарядов возбуждается от штатного электродетонатора ЭД-8-56.